(57)【特許請求の範囲】
【請求項１】
導電性支持体上に感光層を有する電子写真感光体において、該電子写真感光体の表面層が、下記式（１）：
【化１】
0003854895.tif 000061
［式中、Ar1およびAr2は下記式（２）：
【化２】
0003854895.tif 000062
（式中、Ar5およびAr6は、それぞれ独立に、置換または非置換の２価の芳香族基または複素環基を表し；Ａは置換または非置換のアルキレン基、アミノ基またはアゾ基、酸素原子または硫黄原子を表し；Ｘ1は置換または非置換のアルキレン基、シロキサン基、シリレン基、カルボニル基、および酸素原子または硫黄原子を表し；ｌおよびｍはそれぞれ0または１を表す）で表される２価の基を表し；Ar3およびAr4は置換または非置換の芳香族基および複素環基を表し（ここで、Ar1とAr2とは同一ではない）；およびｎは3以上の整数を表す］で表される繰り返し構造単位を有する電荷輸送性高分子化合物を含有することを特徴とする電子写真感光体。
【請求項２】
前記電荷輸送性高分子化合物が、下記式（３）：
【化３】
0003854895.tif 000063
（式中、R1〜R16は水素原子、ハロゲン原子、置換または非置換のアルキル基または置換または非置換のアルコキシ基またはアミノ基を表し（ここで、Ｒ2とＲ5およびＲ10とＲ13は、結合して環を形成しても良く、アルキレン基、アミノ基、アゾ基、酸素原子および硫黄原子を介して環を形成しても良い）；Y1およびY２は置換または非置換のアルキレン基、シロキサン基、シリレン基、カルボニル基、および酸素原子または硫黄原子を表し；ｒおよびｓはそれぞれ0または１を表し；およびｎは３以上の整数を表す）で表される構成単位を有する重合体である請求項１記載の電子写真感光体。
【請求項３】
前記感光層が電荷発生層及び電荷輸送層からなり、該電荷輸送層が表面層である請求項１または請求項２記載の電子写真感光体。
【請求項４】
前記表面層がさらにポリカーボネート樹脂を含有する請求項１乃至請求項３のいずれか１項に記載の電子写真感光体。
【請求項５】
前記表面層がさらにポリアリレート樹脂を含有する請求項１乃至請求項３のいずれか１項に記載の電子写真感光体。
【請求項６】
前記表面層が、前記電荷輸送性高分子化合物およびポリカーボネート樹脂を含有し、かつ、電荷輸送性高分子化合物（Ｄ）とポリカーボネート樹脂（Ｂ）との配合比が、質量比で0.1≦Ｄ／Ｂ≦0.9である請求項４に記載の電子写真感光体。
【請求項７】
前記表面層が、前記電荷輸送性高分子化合物およびポリアリレート樹脂を含有し、かつ、電荷輸送性高分子化合物（Ｄ）とポリアリレート樹脂（Ｂ）との配合比が質量比で、0.1≦Ｄ／Ｂ≦0.9である請求項５に記載の電子写真感光体。
【請求項８】
請求項１乃至７のいずれか１項に記載の電子写真感光体を、該電子写真感光体を帯電させる帯電手段、電子写真感光体上に形成された静電潜像をトナーで現像する現像手段及び転写工程後の電子写真感光体上に残存するトナーを回収するクリーニング手段からなる群より選択される少なくとも一つの手段を共に一体に支持し、電子写真装置本体に着脱自在であることを特徴とするプロセスカートリッジ。
【請求項９】
請求項１乃至７のいずれか１項に記載の電子写真感光体、該電子写真感光体を帯電させる帯電手段、帯電した電子写真感光体を露光して静電潜像を形成する露光手段、電子写真感光体上に形成された静電潜像をトナーで現像する現像手段、及び電子写真感光体上のトナー像を転写材上に転写する転写手段を備えることを特徴とする電子写真装置。
【発明の詳細な説明】
【０００１】
【発明の属する技術分野】
本発明は電子写真感光体、該電子写真感光体を有するプロセスカートリッジ及び電子写真装置に関し、詳しくは高いモビリティーを有する特定の電荷輸送性高分子化合物を含有する表面層を有する耐久性に優れた電子写真感光体に関する。
【０００２】
【従来の技術】
従来から電子写真感光体には、セレン、酸化亜鉛、硫化カドミウム等の無機光導電性化合物を主成分とする感光層を有する無機電子写真感光体が広く使用されてきた。しかしながらこれらの無機電子写真感光体は、熱安定性、耐湿性、耐久性、生産性、安全性等の観点から問題点を有していた。
【０００３】
それらの無機電子写真感光体の欠点を克服する目的で様々な有機光導電性化合物を主成分とする電子写真感光体の開発が近年盛んに行われている。例えば米国特許3837851号公報にはトリアリルピラゾリンを含有する電荷輸送層を有する電子写真感光体、米国特許3871880号公報にはペリレン顔料の誘導体からなる電荷発生層と３-プロピレン及びホルムアルデヒドの縮合体からなる電荷輸送層とからなる電子写真感光体等が開示されている。
【０００４】
さらに有機光導電性化合物はその種類に応じて電子写真感光体の感光波長域を自由に選択することが可能である。例えば、特開昭61-272754号公報、特開昭56-167759号公報にはアゾ顔料が可視領域で高感度を示す化合物として開示されており、また、特開昭57-19567号公報、特開昭61-228453号公報には赤外領域まで感度を有している化合物が開示されている。
【０００５】
これらの材料のうち赤外領域に感度を示すものは近年進歩の著しいレーザービームプリンター（以下LBPと略す）やLEDプリンターに使用されその需要頻度は高くなってきている。
【０００６】
これら有機光導電性化合物を用いた電子写真感光体は、電気的特性および機械的特性の両者を満足させるために、電荷輸送層と電荷発生層を積層させた機能分離型の電子写真感光体として利用される場合が多い。一方当然のことながら電子写真感光体には適用される電子写真プロセスに応じた感度、電気的特性、さらには光学的特性を備えていることが要求される。
【０００７】
特に繰り返し使用される電子写真感光体においては、その電子写真感光体の表面にはコロナまたは接触帯電、画像露光、トナー現像、転写工程、表面クリーニングなどの電気的、機械的外力が直接加えられるためそれらに対する耐久性も要求される。
【０００８】
有機電子写真感光体の耐摩耗性を向上させる手段としては、バインダー樹脂を高分子量化する方法、バインダー樹脂中にフィラーを添加する方法、あるいはバインダー樹脂構造中にシロキサン構造やフッ素含有置換基等の潤滑性を付与するための構造を導入することにより、またはポリテトラフルオロエチレン（ＰＴＦＥ）のような固体潤滑剤を添加することによりクリーニングブレードとの摩擦係数を低減させる方法などが知られている。
【０００９】
さらに、機械的強度に優れた種々なバインダー樹脂の使用も提案されているが、バインダー樹脂そのものが機械的強度に優れていても、低分子量の電荷輸送物質を混合して用いるため、バインダー樹脂本来の膜強度を十分に生かせず、耐摩耗性、耐キズ性において必ずしも十分な耐久性を得るには至っていない。また、バインダー樹脂本来の膜強度を生かすためには、電荷輸送物質の添加量を減らせばよいが、その場合には、電子写真感度の低下や残留電位の上昇を招いてしまうという問題が生じ、膜強度と電子写真特性とを両立するには至っていない。
【００１０】
また、前記したような感光層に潤滑性を付与してクリーニングブレードとの摩擦係数を低減させるという方法においても、感光層の膜強度の低下を招き、十分な耐久性を有する電子写真感光体は得られていない。
【００１１】
一方、低分子量電荷輸送材料の添加による膜強度の低下を改善する目的で、電荷輸送性高分子化合物を使用することが特開昭64-9964号公報、特開平2-282263号公報、特開平3-221522号公報、特開平8-208820号公報等で提案されている。しかしながら、これらに開示された電子写真感光体の多くは必ずしも十分な耐摩耗性を有するものではなく、またある程度の膜強度を有する場合でも、製造コストが非常に高く、実用的ではない等の欠点があった。
【００１２】
【本発明が解決しようとしている課題】
本発明の目的は、従来の電荷輸送性高分子化合物を表面層として使用した電子写真感光体の有していた問題点を解決し、耐キズ性および耐摩耗性等の機械的強度を向上させ、かつ耐ソルベントクラック性が良好な電子写真感光体を提供することである。
【００１３】
また、本発明の目的は、直接帯電による放電に対する耐電気特性が良好であり、繰り返し使用時にも安定した性能を発揮することができる電子写真感光体を安価に提供することである。
【００１４】
更に、本発明の目的は、上記電子写真感光体を有し、長期間高画質が維持されるプロセスカートリッジ及び電子写真装置を提供することである。
【００１５】
【課題を解決するための手段】
上記目的を達成する本発明は、導電性支持体の上に感光層を有する電子写真感光体において、該電子写真感光体の表面層が特定構造を有する電荷輸送性高分子化合物を含有することを特徴とするものである。
【００１６】
すなわち、本発明は、導電性支持体上に感光層を有する電子写真感光体において、該電子写真感光体の表面層に下記式（１）：
【化１】
0003854895.tif 000002
［式中、Ar1およびAr2は下記式（２）：
【化２】
0003854895.tif 000003
（式中、Ar5〜Ar6は、それぞれ独立に、置換または非置換の２価の芳香族基または複素環基を表し；Ａは置換または非置換のアルキレン基、アミノ基またはアゾ基、酸素原子または硫黄原子を表し；Ｘ1は置換または非置換のアルキレン基、シロキサン基、シリレン基、カルボニル基および酸素原子または硫黄原子を表し；ｌおよびｍはそれぞれ0または１を表す）
で示される２価の基を表し；Ar3およびAr4は置換または非置換の芳香族基および複素環基を表し（ここで、Ar1とAr2とは同一ではない）；およびｎは3以上の整数を表す］
で表される繰り返し構造単位を有する電荷輸送性高分子化合物を用いることで、優れた電子写真特性と優れた耐磨耗性および耐キズ性が両立した電子写真感光体を提供するものである。
【００１７】
また、本発明は、上記電子写真感光体を有するプロセスカートリッジ及び電子写真装置を提供するものである。
【００１８】
【発明の実施の形態】
本発明の電子写真感光体の表面層に使用される電荷輸送性高分子化合物は下記式（１）：
【化６】
0003854895.tif 000004
［式中、Ar1およびAr2は下記式（２）：
【化７】
0003854895.tif 000005
（式中、Ar5〜Ar6は、それぞれ独立に、置換または非置換の２価の芳香族基または複素環基を表し；Ａは置換または非置換のアルキレン基、アミノ基またはアゾ基、酸素原子または硫黄原子を表し；Ｘ1は置換または非置換のアルキレン基、シロキサン基、シリレン基、カルボニル基および酸素原子または硫黄原子を表し；ｌおよびｍはそれぞれ0または１を表す。）
で示される２価の基を表し；Ar3およびAr4は置換または非置換の芳香族基および複素環基を表し（ここで、Ar1はAr2と同一ではない）；およびｎは3以上の整数を表す］
で表される繰り返し構造単位を有することを特徴とする。
【００１９】
好ましくは、本発明の電子写真感光体の表面層に使用される電荷輸送性高分子化合物は、下記式（３）：
【化８】
0003854895.tif 000006
（式中、R1〜R16は水素原子、ハロゲン原子、置換または非置換のアルキル基または置換または非置換のアルコキシ基、アミノ基を表し（ここで、Ｒ2とＲ5およびＲ10とＲ13は、結合して環を形成しても良く、アルキレン基、アミノ基、アゾ基、酸素原子および硫黄原子を介して環を形成しても良い）；Y1およびY２は、置換または非置換のアルキレン基、シロキサン基、シリレン基、カルボニル基および酸素原子または硫黄原子を表し；ｒおよびｓはそれぞれ0または１を表し；およびｎは３以上の整数を表す。）
で表される構成単位を有する。
【００２０】
より好ましくは本発明の電子写真感光体の感光層に用いられる電荷輸送性高分子化合物は、前記式（１）、（２）及び（３）において、以下に示す場合である。
式（１）において、Ar3およびAr4は、フェニル、ナフチル、アンスリル、ピレニル、フルオレニル、フェナンスリル等の芳香族基およびキノリル、ジベンゾチェニル、ジベンゾフリル、N−メチルカルバゾル、N−エチルカルバゾル及びN−トリルカルバゾル等の複素環基を表す。
式（２）において、Ar５およびAr６はベンゼン、ナフタレン、アントラセン、ペリレン、フルオレン、ビフェニル、ターフェニルなどの芳香環より２個の水素原子をとった２価の芳香環基またはカルバゾール、フラン、ベンゾフラン、チオフェン、ベンゾチオフェン、キノリン、フェナジン、などの複素環より２個の水素原子をとった２価の複素環基を表す。Ａは、メチレン、エチレン、プロピレン基等のアルキレン基、アミノ基またはアゾ基、酸素原子、硫黄原子を表す。Ｘ１は、メチレン、エチレン、プロピレン基等のアルキレン基、−ＳｉＯ−数1から10のシロキサン基、Ｓｉ数1〜4のシリレン基、カルボニル基、酸素原子、硫黄原子、およびアゾ基を表す。
式（３）において、Ｒ１〜Ｒ16はメチル、エチル、プロピル等のアルキル基、フッ素、塩素、臭素等のハロゲン原子、メトキシ、エトキシ等のアルコキシ基を表し、ここでＲ２とＲ５およびＲ10とＲ13は、直接結合して環を形成してもよく、炭素数1から2のアルキレン基、アミノ基、アゾ基、酸素原子および硫黄原子を介して環を形成してもよい。Ar1〜Ar6，Ａ，Ｘ１、Y1、Y2、Ｒ１〜Ｒ16はいずれも置換基を有してもよく、置換基としては、メチル、エチル、プロピル及びブチルなどのアルキル基；メトキシ、エトキシ及びプロポキシなどのアルコキシ基；フェノキシ、及びナフトキシなどのアリールオキシ基；フッ素、塩素及び臭素等のハロゲン原子；またはジメチルアミノ、ジエチルアミノ及びジフェニルアミノ等のジ置換アミノ基などが挙げられる。また、Ｒ１とＲ２は直接、または炭素原子、硫黄原子及び酸素原子などを介して結合することにより環を形成してもよい。
【００２１】
以下に、本発明の電子写真感光体の表面層に用いる電荷輸送性高分子化合物の具体例を示すが、これらに限定されるものではない。
【化９】
0003854895.tif 000007
【化１０】
0003854895.tif 000008
【化１１】
0003854895.tif 000009
【化１２】
0003854895.tif 000010
【化１３】
0003854895.tif 000011
【００２２】
【化１４】
0003854895.tif 000012
【００２３】
【化１５】
0003854895.tif 000013
【００２４】
【化１６】
0003854895.tif 000014
【００２５】
【化１７】
0003854895.tif 000015
【００２８】
【化２０】
0003854895.tif 000016
【００２９】
【化２１】
0003854895.tif 000017
【００３０】
【化２２】
0003854895.tif 000018
【００３１】
【化２３】
0003854895.tif 000019
【００３２】
【化２４】
0003854895.tif 000020
【００３３】
【化２５】
0003854895.tif 000021
【００３４】
【化２６】
0003854895.tif 000022
【００３５】
【化２７】
0003854895.tif 000023
【００３８】
【化３０】
0003854895.tif 000024
【００３９】
【化３１】
0003854895.tif 000025
【００４０】
【化３２】
0003854895.tif 000026
【００４２】
【化３４】
0003854895.tif 000027
【００４３】
【化３５】
0003854895.tif 000028
【００４５】
【化３７】
0003854895.tif 000029
【００４６】
【化３８】
0003854895.tif 000030
【００４７】
【化３９】
0003854895.tif 000031
【００４８】
【化４０】
0003854895.tif 000032
【００４９】
【化４１】
0003854895.tif 000033
【００５０】
【化４２】
0003854895.tif 000034
【００５１】
【化４３】
0003854895.tif 000035
【００５２】
【化４４】
0003854895.tif 000036
【００５３】
【化４５】
0003854895.tif 000037
【００５４】
【化４６】
0003854895.tif 000038
【００５５】
【化４７】
0003854895.tif 000039
【００５６】
【化４８】
0003854895.tif 000040
【００５７】
【化４９】
0003854895.tif 000041
【００５８】
【化５０】
0003854895.tif 000042
【００５９】
【化５１】
0003854895.tif 000043
【００６０】
【化５２】
0003854895.tif 000044
【００６１】
【化５３】
0003854895.tif 000045
【００６２】
【化５４】
0003854895.tif 000046
【００６４】
【化５６】
0003854895.tif 000047
【００６５】
【化５７】
0003854895.tif 000048
【００６６】
【化５８】
0003854895.tif 000049
【００６７】
本発明の電子写真感光体における表面層は、前記電荷輸送性高分子化合物に加え、ポリカーボネート樹脂を含有してもよい。
【００６８】
ポリカーボネート樹脂を含有させることで、電子写真感光体の表面層の機械的強度がさらに増大し、耐摩耗性、耐キズ性が、一層向上する。
【００６９】
本発明の表面層に用いることができるポリカーボネート樹脂はポリカーボネートA型、ポリカーボネートZ型、または、ビフェニル構造を有するポリカーボネートとポリカーボネートA型またはC型との共重合体などが挙げられる。
【００７０】
また、本発明の電子写真感光体における表面層は、電荷輸送性高分子化合物に加え、ポリアリレート樹脂を含有してもよい。
【００７１】
ポリアリレート樹脂を含有させることで、電子写真感光体の表面層の機械的強度がさらに増大し、耐摩耗性、耐キズ性が、一層向上する。
【００７２】
本発明の表面層に用いることができるポリアリレート樹脂は、ポリアリレートA型、C型、およびA型またはC型とZ型またはビフェニル構造を有するポリアリレートとの共重合体などが挙げられる。
【００７３】
本発明の表面層が、電荷輸送性高分子化合物およびポリカーボネート樹脂から形成される場合は、電荷輸送性高分子化合物（Ｄ）とポリカーボネート樹脂（Ｂ）との配合比は、0.1≦Ｄ／Ｂ≦0.9であることが好ましい。
【００７４】
電荷輸送性高分子化合物（Ｄ）とポリカーボネート樹脂（Ｂ）との配合比が０．１未満であると、表面層の電荷輸送能が著しく低下するため、好ましくない。また電荷輸送性高分子化合物（Ｄ）とポリカーボネート樹脂（Ｂ）との配合比が０．９より大きいと、表面層の機械的強度が低下し、耐摩耗性、耐キズ性向上の効果が小さくなるため、好ましくない。
【００７５】
また、本発明の表面層が、電荷輸送性高分子化合物およびポリアリレート樹脂から形成される場合は、電荷輸送性高分子化合物（Ｄ）およびポリアリレート樹脂（Ｂ）の配合比は、0.1≦Ｄ／Ｂ≦0.9であることが好ましい。
【００７６】
電荷輸送性高分子化合物（Ｄ）とポリアリレート樹脂（Ｂ）との配合比が０．１未満であると、表面層の電荷輸送能が著しく低下するため、好ましくない。また電荷輸送性高分子化合物（Ｄ）とポリアリレート樹脂（Ｂ）との配合比が０．９より大きいと、表面層の機械的強度が低下し、耐摩耗性、耐キズ性向上の効果が小さくなるため、好ましくない。
【００７７】
本発明の電子写真感光体における電荷輸送層は、使用する電荷輸送材料が高分子量であるため、電荷輸送材料を添加することによるバインダー樹脂の膜強度の低下が小さく、耐キズ性、耐摩耗性に優れる。さらに２種類の構成単位からなるブロック共重合体にすることで、トリフェニルアミン構造を単純に重合させた場合に比べ、電荷輸送材料のイオン化ポテンシャルの低下が小さく抑えられ、放電等による酸化に対しても抵抗性が高いため、繰り返し使用による材料の劣化がほとんどないなどの特徴を有する。
【００７８】
本発明の電子写真感光体の表面層に用いる電荷輸送性高分子化合物は１５００以上の重量平均分子量（Ｍｗ）を有することが好ましい。重量平均分子量（Ｍｗ）が１５００以上の電荷輸送性高分子化合物を用いると、バインダー樹脂に添加した場合の膜強度の低下が特に小さくなるため、より好ましい。
【００７９】
本発明の電子写真感光体においては、本発明によるバインダー樹脂の構成単位が単一のものであっても、２種類以上の別種の構成単位からなる共重合体であってもよい。
【００８０】
本発明の電子写真感光体においては、電荷輸送材料が１種類であっても、２種類以上の別種のものであってもよい。
【００８１】
さらに、既存の電荷輸送材料と混合して使用してもよい。ただし、この場合は、本発明による電荷輸送成分が５０mol％以上存在するのが好ましい。
【００８２】
以下本発明に用いる電子写真感光体の構成について説明する。
本発明における電子写真感光体は、感光層が電荷輸送材料と電荷発生材料を同一の層に含有する単層型であっても、電荷輸送層と電荷発生層に分離した積層型でもよいが電子写真特性の観点からは積層型がより好ましい。
【００８３】
本発明の電子写真感光体の支持体は導電性を有していれば、いずれのものでもよく、アルミニウム及びステンレスなどの金属や、導電層を設けた金属、紙及びプラスチックなどが用いられる。形状も特に限定されるものではなく、シート状または円筒状など、電子写真感光体が適用される電子写真装置に応じて任意の好ましいものとすることができる。
【００８４】
LBPなどの画像入力がレーザー光の場合は、散乱による干渉縞を防止する、または基盤の傷を被覆することを目的とした導電層を設けてもよい。この導電層はカーボンブラック、金属粒子などの導電性粉体をバインダー樹脂に分散させて形成することができる。導電層の膜厚は5〜40μm、好ましくは10〜30μmが適当である。
【００８５】
この導電層の上に接着機能を有する中間層をもうける。中間層の材料としてはポリアミド、ポリビニルアルコール、ポリエチレンオキシド、エチルセルロース、カゼイン、ポリウレタン、ポリエーテルウレタン、などが挙げられる。これらは適当な溶剤に溶解して塗布される。中間層の膜厚は0.05〜5μm、好ましくは0.3〜1μmが適当である。
【００８６】
中間層の上には電荷発生層が形成される。本発明に用いられる電荷発生物質としては、セレンーテルル、ピリリウム、チアピリリウム系染料、フタロシアニン、アントアントロン、ジベンズピレンキノン、トリスアゾ、シアニン、ジスアゾ、モノアゾ、インジゴ、キナクリドン、非対称キノシアニン系の各顔料が挙げられる。電子写真感光体の感光層が機能分離型の場合、電荷発生層は前記電荷発生物質を0.3〜4倍量のバインダー樹脂および溶剤とともに、ホモジナイザー、超音波分散、ボールミル、振動ボールミル、サンドミル、アトライター、ロールミルおよび液衝突型高速分散機などの方法でよく分散し、分散液を塗布、乾燥させて形成される。電荷発生層の膜厚は5μm以下、好ましくは0.1〜2μmが適当である。
【００８７】
電荷輸送層は主として本発明からなるバインダー樹脂と電荷輸送材料とを溶剤中に溶解させた塗料を塗工、乾燥して形成する。電荷輸送材料は0.2〜2倍量のバインダー樹脂と組み合わされ、塗工、乾燥して電荷輸送層を形成する。  電荷輸送層の膜厚は5〜40μm、好ましくは15〜30μmが適当である。
【００８８】
図１に本発明の電子写真感光体を有するプロセスカートリッジを有する電子写真装置の概略構成を示す。
【００８９】
図１において、２１はドラム状の本発明の電子写真感光体であり、軸２２を中心に矢印方向に所定の周速度で回転駆動される。感光体２１は、回転過程において、一次帯電手段２３によりその周面に正または負の所定電位の均一帯電を受け、次いで、スリット露光やレーザービーム走査露光などの露光手段（不図示）からの露光光２４を受ける。こうして感光体２１の周面に静電潜像が順次形成されていく。
【００９０】
形成された静電潜像は、次いで現像手段２５によりトナー現像され、現像されたトナー像は、不図示の給紙部から感光体２１と転写手段２６との間に感光体２１の回転と同期取り出されて給紙されたて給紙された転写材２７に、転写手段２６により順次転写されていく。像転写を受けた転写材２７は、感光体面から分離されて像転写手段２８へ導入されて像転写を得けることにより複写物（コピー）として装置外へプリントアウトされる。
【００９１】
像転写後の感光体２１の表面は、クリーニング手段９によって転写残りトナーの除去を受けて洗浄面化され、更に前露光手段（不図示）からの前露光光３０により除電処理された後、繰り返し画像形成に使用される。なお、一次帯電手段２３が帯電ローラーなどの接触帯電手段である場合は、前露光手段は必ずしも必要ない。
【００９２】
本発明においては、上述の電子写真感光体１、一次帯電手段２３、現像手段２５及びクリーニング手段２９などの構成要素のうち、複数のものをプロセスカートリッジとして一体に結合して構成し、このプロセスカートリッジを複写機やレーザービームプリンターなどの電子写真装置本体に対して着脱自在に構成してもよい。例えば、一次帯電手段２３、現像手段２５及びクリーニング手段２９の少なくとも１つを感光体２１と共に一体に支持してカートリッジ化して、装置本体のレール３２などの案内手段を用いて装置本体に着脱自在なプロセスカートリッジ３１とすることができる。
【００９３】
露光光２４は、電子写真装置が複写機やプリンターである場合には、原稿からの反射光や透過光、あるいは、センサーで原稿を読み取り、信号化し、この信号に従って行われるレーザービームの走査、ＬＥＤアレイの駆動及び液晶シャッターアレイの駆動などにより照射される光である。
【００９４】
本発明の電子写真感光体は電子写真複写機として適用できるのみならず、レーザービームプリンター、ＣＲＴプリンター、ＬＥＤプリンター、液晶プリンター及びレーザー製版などの電子写真応用分野にも広く適用できる。
【００９５】
以下実施例に従って本発明を説明する。
まず、本発明の電子写真感光体の感光層に用いられる電荷輸送物質の合成について説明する。
（合成例１）
Ｎ，Ｎ’-ジ（3-メチルフェニル）ベンジジン3.6ｇと9,9-ジメチル-2,7-ジブロモフルオレン3.5ｇを乾燥O-キシレン２０ｍｌに溶解し、酢酸パラジウム10ｍｇと2-（ジtert-ブチルホスフィン）ビフェニル55ｍｇを加え、４時間加熱還流を行った。次いで、4-ブロモトルエン0.5ｇを加えさらに2時間加熱還流を行った。放冷後、触媒を除き、アセトンに注ぎ黄色の固体を得た。さらに、得られた固体をトルエンに再び溶解し、活性炭処理、カラムクロマトグラフィー、再沈殿により精製を行い、淡黄色固体2.5ｇを得た。（電荷輸送物質CT-2）
【００９６】
以下本発明の電子写真感光体の作製について実施例にしたがって説明するが、実施例中で使用したその他の電荷輸送物質についても、前記合成例1と同様の反応を用いて合成した。
なお、実施例中で使用する「部」は、特に断らない限り「質量部」を表す。
（実施例１）
30φ357.5mmのＡlシリンダーを支持体とし、それに、以下の材料より構成される塗料を支持体上に浸せき法で塗布し、140℃、30分熱硬化して15μmの導電層を形成した。
導電性顔料：SnO2コート処理硫酸バリウム    10部
抵抗調節用顔料：酸化チタン                  2部
バインダー樹脂：フェノール樹脂              6部
レベリング材：シリコーンオイル          0.001部
溶剤：メタノール、メトキシプロパノール 0.2／0.8  20部
【００９７】
この導電層の上に、Ｎメトキシメチル化ナイロン3部および共重合ナイロン3部をメタノール65部とnブタノール30部の混合溶媒に溶解した溶液を浸せき法で塗布し、0.6μmの中間層を形成した。
【００９８】
次にＣｕＫαのX線回折スペクトルにおける回折角2θ±0.2°が7.4°、28.2°に強いピークを有するGaPc4部とポリビニルブチラール（商品名：エスレックＢＸ−１、積水化学製）2部およびシクロヘキサノン60部をφ1mmガラスビーズを用いたサンドミル装置で4時間分散し、次いでエチルアセテート100部を加えて電荷発生層用分散液を調製した。これを浸せき法で中間層の上に塗布し、0.２μmの電荷発生層を形成した。
【００９９】
次に前記合成例に従って合成した電荷輸送材料例CT-2  4部とポリカーボネート樹脂（ユーピロンZ-400：三菱エンジニアリング（株）製）10部をモノクロロベンゼン30部とジクロロメタン70部の混合溶媒に溶解させ、電荷輸送層用塗料を調整した。この塗料を浸せき法で電荷発生層の上に塗布し、120℃２時間乾燥し、25μmの電荷輸送層を形成した。
【０１００】
以下、作製した電子写真感光体の評価について説明する。
耐久試験については、装置はキヤノン（株）製LBP-950（プロセススピード144.5ｍｍ／ｓｅｃ）を改造して用いた。改造は一次帯電の制御を定電流制御を定電圧制御とした。作成した電子写真感光体をこの装置で高温高湿（28℃90％ＲＨ）下（表中では「HH」と示す）で通紙耐久試験をおこなった。シーケンスはプリント1枚ごとに1回停止する間欠モードとした。トナーがなくなったならば補給し、画像で問題が発生するまで耐久試験を行った。
【０１０１】
電子写真感光体の耐磨耗性試験については、研磨テープを用いたテーバー摩耗試験機を用いて２０分摩耗させ、そのときの重量減少分を測定した。
【０１０２】
電子写真感光体の耐電気特性については、電子写真感光体の一部に3000luxの白色蛍光灯の光を２０分間あて4分間放置後の明部電位を測定し、光を当てる前から明部電位がどれだけ下がったかを測定し、その値をフォトメモリー値とした。
【０１０３】
さらに耐ソルベントクラック性については、作製した電子写真感光体の表面に指脂を付着させ、７２時間  （常温常湿環境に）  放置し、顕微鏡によりソルベントクラックの有無を観察した。
【０１０４】
得られた結果を表１に示す。なお、以下の表１および２において、ソルベントクラックが発生しなかった場合を○、発生した場合を×とした。
（実施例２〜５および７〜１５）
電荷輸送層の電荷輸送材料として表1に示すものを用いた以外は実施例1と同様にして電子写真感光体を作製し、評価した。それらの結果を表1に示す。
【表１】
0003854895.tif 000050
分子量はゲルパーミネーションクロマトグラフィーで測定した。
【０１０５】
表１に示されるように、本発明の感光体は、カブリの発生が極めて生じにくく、電子写真特性が非常に安定した良好な特性を示し、さらにソルベントクラックは発生しなかった。
【０１０６】
（比較例1）
電荷輸送層の電荷輸送材料を以下に示す化合物に代えた以外は、実施例１と同様にして電子写真感光体を作製し、評価を行った。
【化５９】
0003854895.tif 000051
【０１０７】
（比較例２）
電荷輸送材料を以下の構造のものに代えた以外は、実施例１と同様にして電子写真感光体を作製し、評価を行った。
【化６０】
0003854895.tif 000052
【０１０８】
（比較例３）
電荷輸送材料を以下の構造のものに代えた以外は、実施例１と同様にして電子写真感光体を作製し、評価を行った。
【化６１】
0003854895.tif 000053
比較例１、２、３の電子写真感光体について評価した結果を表2に示す。
【表２】
0003854895.tif 000054
【０１０９】
表２に見られるように、比較例はすべて耐久試験でのカブリや画像流れなどの画像欠損が非常に生じやすく、さらに比較例１及び２ではソルベントクラックが発生した。
【０１１０】
（実施例１６〜１８）
電荷輸送層の電荷輸送材料の重量平均分子量を表３のように代えた以外は、実施例1〜3と同様にして電子写真感光体を作製し、評価した。それらの結果を表3に示す。
【表３】
0003854895.tif 000055
【０１１１】
（実施例19〜25）
電荷輸送層の電荷輸送材料及び配合比（D/B）を表4のように代えた以外は、実施例1と同様にして電子写真感光体を作製し、評価した。それらの結果を表4に示す。
【表４】
0003854895.tif 000056
【０１１２】
（実施例26〜28）
電荷輸送層の電荷輸送材料の配合比（D/B）を表5のように代えた以外は、実施例19と同様にして電子写真感光体を作製し、評価した。それらの結果を表5に示す。
【表５】
0003854895.tif 000057
【０１１３】
（実施例29〜38）
電荷輸送層の電荷輸送材料およびバインダー樹脂を表6のように代え、配合比（D/B）を表4のように代えた以外は、実施例1と同様にして電子写真感光体を作製し、評価した。それらの結果を表6に示す。
【化６２】
0003854895.tif 000058
【表６】
0003854895.tif 000059
【０１１４】
（実施例39〜42）
実施例29、30、37、38の配合比を表７のようにかえた以外は、実施例26、27、34、35と同様に電子写真感光体を作製し、評価した。それらの結果を表7に示す。
【表７】
0003854895.tif 000060
【０１１５】
【発明の効果】
本発明によれば、感光層に特定な電荷輸送性化合物を含有させることにより、優れた耐ソルベントクラック性を有し、機械的強度が強く、かつ直接帯電による放電に対する耐電気特性が良好であり、フォトメモリーの少ない電子写真感光体、及び該電子写真感光体を有するプロセスカートリッジ及び電子写真装置を提供することが可能となった。
【図面の簡単な説明】
【図１】本発明の電子写真感光体を有する電子写真装置の一例を示す概略図である。
【符号の説明】
２１  電子写真感光体
２２  軸
２３  一次帯電手段
２４  露光光
２５  現像手段
２６  転写手段
２７  転写材
２８  像転写手段
２９  クリーニング手段
３０  前露光光
３１  プロセスカートリッジ
３２  案内手段
【図１】
0003854895.tif 000064